КЕРАМИЧЕСКАЯ МАССА ДЛЯ ИЗГОТОВЛЕНИЯ НАПОЛЬНОЙ ПЛИТКИ (ВАРИАНТЫ)
CERAMIC MIXTURE FOR MAKING FLOOR TILES (VERSIONS)

Изобретение относится к области технологии силикатов и касается составов керамических масс, которые могут быть использованы для изготовления напольной плитки.
Известная керамическая масса, содержащая, мас.%: глину 45,0-90,0; андезит 0,5-30,0; пегматит 0-25,0 [1].
Задача изобретения состоит в повышении стойкости к истиранию изделий, полученных из керамической массы.
Технический результат достигается тем, что керамическая масса для изготовления напольной плитки, включающая глину, пегматит, андезит, дополнительно содержит кварцевый песок, карбоксиметилцеллюлозу и глицерин, при следующем соотношении компонентов, мас.%: глина 52,7-54,7; пегматит 27,0-31,0; андезит 8,0-12,0; кварцевый песок 6,0-8,0; карбоксиметилцеллюлоза 0,1-0,2; глицерин 0,1-0,2.
Технический результат достигается также тем, что керамическая масса для изготовлений напольной плитки, включающая глину, пегматит, андезит, отличается тем, что дополнительно содержит циркон, карбоксиметилцеллюлозу и глицерин при следующем соотношении компонентов, мас.%: глина 52,7-54,7; пегматит 27,0-31,0; андезит 8,0-12,0; циркон 6,0-8,0; карооксиметилцеллюлоза 0,1-0,2; глицерин 0,1-0,2.
В таблицах приведены составы керамической массы для изготовления напольной плитки.
Таблица 1
Компоненты
Состав, мас%
1
2
3
Глина
54,7
53,7
52,7
Пегматит
27,0
29,0
31,0
Андезит
12,0
10,0
8,0
Кварцевый песок
6,0
7,0
8,0
Карбоксиметилцеллюлоза
0,1
0,15
0,2
Кварцевый песок
0,2
0,15
0,1
Истираемость, г/см<sup>2</sup>
~0,01
~0,01
~0,01
Таблица 2
Компоненты
Состав, мас%
1
2
3
Глина
54,7
53,7
52,7
Пегматит
27,0
29,0
31,0
Андезит
12,0
10,0
8,0
Кварцевый песок
6,0
7,0
8,0
Карбоксиметилцеллюлоза
0,1
0,15
0,2
Циркон
0,2
0,12
0,1
Истираемость, г/см<sup>2</sup>
~0,01
~0,01
~0,01
В составе керамической массы используют любые качественные беложгущиеся глины.
Компоненты дозируют в требуемых количествах, по отдельности размалывают (до прохождения через сетку 008), смешивают и готовят керамическую массу с влажностью 9-13%, из которой прессуют плитку полусухим способом. Плитку обжигают при температуре 1250-1280°C.
Источники информации
1. BG 104264, 2001.